7 질량 % 의 실리카 를 갖 는 실리카 겔 은 25 질량 % 의 황산 수용액 에 8 . 5 질량 % 의 실리카 를 갖 는 물유리 의 첨가 에 의해 얻 어 진다 . 반면 , 알루미나 슬러리 는 6 . 8 질량 % 의 Al 203 를 갖 는 40 kg 의 소듐 이 산화알루미늄 수용액 및 2 . 4 질량 % 의 Al 203 를 갖 는 40 kg 의 황산 알루미늄 수용액 을 혼합 하 여 얻 어 진다 . 상기 기술 된 실리카 겔 및 알루미나 슬러리 는 70 : 30 의 질량비 로 혼합 되 고 , 60 ℃ 에서 1 시간 동안 교반 된다 . 여과 후 에 , 생성물 은 Na 2 S 04 를 제거 하 기 위하 여 0 . 3 질량 % 의 암모니아 의 수성 암모늄 용액 150 ㎖ 로 세척 된다 . 또한 , 상기 생성물 은 10 질량 % 의 물 슬러리 를 생산 하 기 위해 물 로 희석 되 고 , 이 의 pH 는 15 질량 % 의 수성 암모늄 용액 의 첨가 에 의해 10 . 5 로 조정 된다 . 그런 다음 , 이 는 95 ℃ 에서 10 시간 동안 교반 되 고 , 물 이 제거 되 고 , 세척 되 고 실리카 - 알루미나 생성물 을 제공 하 기 위해 반죽 된다 .